(57)【要約】【課題】  高エネルギー密度の全固体リチウム二次電池と、その製造方法とを提供する。【解決手段】  本発明の全固体リチウム二次電池は、正極および負極が、固体電解質層を介して交互に複数層ずつ積層された電極積層体を有し、前記正極の端部には、前記正極同士を電気的に接続する正極導電接続部を備え、前記負極の端部には、前記負極同士を電気的に接続する負極導電接続部を備え、前記正極導電接続部および前記負極導電接続部は、少なくとも粒子状の導電材を含有しており、前記固体電解質層同士は、固体電解質を含有する固体電解質接続部により端部で繋がっており、正極導電接続部と負極の端部との間、および、負極導電接続部と正極の端部との間には、それぞれ、前記固体電解質接続部が配置されていることを特徴とするものである。【選択図】  図１
2020149867.tif 000002
【特許請求の範囲】
【請求項１】
正極および負極が、固体電解質層を介して交互に複数層ずつ積層された電極積層体を有する全固体リチウム二次電池であって、
前記正極の端部には、前記正極同士を電気的に接続する正極導電接続部を備え、
前記負極の端部には、前記負極同士を電気的に接続する負極導電接続部を備え、
前記正極導電接続部および前記負極導電接続部は、少なくとも粒子状の導電材を含有しており、
前記固体電解質層同士は、固体電解質を含有する固体電解質接続部により端部で繋がっており、
正極導電接続部と負極の端部との間、および、負極導電接続部と正極の端部との間には、それぞれ、前記固体電解質接続部が配置されていることを特徴とする全固体リチウム二次電池。
【請求項２】
前記正極導電接続部および前記負極導電接続部が、炭素粒子または金属粒子を含有する請求項１に記載の全固体リチウム二次電池。
【請求項３】
前記正極導電接続部および前記負極導電接続部が、バインダを含有する請求項２に記載の全固体リチウム二次電池。
【請求項４】
前記電極積層体の最外層の一方が正極で構成され、他方が負極で構成されている請求項１〜３のいずれかに記載の全固体リチウム二次電池。
【請求項５】
前記固体電解質層および前記固体電解質接続部が、硫化物系固体電解質を含有する請求項１〜４のいずれかに記載の全固体リチウム二次電池。
【請求項６】
請求項１〜５のいずれかに記載の全固体リチウム二次電池を製造する方法であって、
負極と負極導電接続部の一部とを有するか、または、負極と負極導電接続部の一部と正極導電接続部の一部と固体電解質接続部の一部とを有する層（ａ）と、
固体電解質層と、正極導電接続部の一部および／または負極導電接続部の一部とを有する層（ｂ）と、
正極と正極導電接続部の一部とを有するか、または、正極と正極導電接続部の一部と負極導電接続部の一部と固体電解質接続部の一部とを有する層（ｃ）と
を積層して、正極および負極が、固体電解質層を介して交互に複数層ずつ積層された電極積層体を形成する工程を有し、
正極活物質および溶媒を含有する正極形成用組成物を塗布する工程を経て前記正極を形成し、
負極活物質および溶媒を含有する負極形成用組成物を塗布する工程を経て前記負極を形成し、
固体電解質並びに溶媒を含有する固体電解質層形成用組成物および固体電解質接続部形成用組成物を塗布する工程を経て、前記固体電解質層および前記固体電解質接続部を形成し、
粒子状の導電材および溶媒を含有する導電接続部形成用組成物を塗布する工程を経て、前記正極導電接続部および前記負極導電接続部を形成することを特徴とする全固体リチウム二次電池の製造方法。
【請求項７】
前記層（ａ）上に前記層（ｂ）を直接形成する工程、
前記層（ｃ）上に前記層（ｂ）を直接形成する工程、
前記層（ｂ）上に前記層（ａ）を直接形成する工程、および
前記層（ｂ）上に前記層（ｃ）を直接形成する工程を有している請求項６に記載の全固体リチウム二次電池の製造方法。
【発明の詳細な説明】
【技術分野】
【０００１】
本発明は、高エネルギー密度の全固体リチウム二次電池と、その製造方法に関するものである。
【背景技術】
【０００２】
近年、携帯電話、ノート型パーソナルコンピュータなどのポータブル電子機器の発達や、電気自動車の実用化などに伴い、小型・軽量で、かつ高容量・高エネルギー密度の二次電池が必要とされるようになってきている。
【０００３】
現在、この要求に応え得る非水二次電池、特にリチウムイオン二次電池では、正極活物質にコバルト酸リチウム（ＬｉＣｏＯ２）、ニッケル酸リチウム（ＬｉＮｉＯ２）などのリチウム含有複合酸化物が用いられ、負極活物質に黒鉛などが用いられ、非水電解質として有機溶媒とリチウム塩とを含む有機電解液が用いられている。
【０００４】
そして、非水二次電池の適用機器の更なる発達に伴って、非水二次電池の更なる長寿命化・高容量化・高エネルギー密度化が求められていると共に、長寿命化・高容量化・高エネルギー密度化した非水二次電池の信頼性も高く求められている。
【０００５】
例えば、特許文献１では、正極および負極をそれぞれ複数枚使用し、セパレータを介在させつつこれらを重ねて構成した電極積層体を使用して扁平形の二次電池を構成することが提案されている。
【０００６】
しかし、リチウムイオン二次電池に用いられている有機電解液は、可燃性物質である有機溶媒を含んでいるため、電池に短絡などの異常事態が発生した際に、有機電解液が異常発熱する可能性がある。また、近年の非水二次電池の高エネルギー密度化および有機電解液中の有機溶媒量の増加傾向に伴い、より一層非水二次電池の信頼性が求められている。
【０００７】
以上のような状況において、有機溶媒を用いない全固体型の二次電池も検討されている（特許文献２、３など）。全固体型の二次電池は、従来の有機溶媒系電解質に代えて、固体電解質の成形体を用いるものであり、電解質の異常発熱や発火の虞がなく、高い信頼性を備えている。
【先行技術文献】
【特許文献】
【０００８】
【特許文献１】特開２０１２−６４３６６号公報
【特許文献２】特開２０１７−４０５３１号公報
【特許文献３】特開２０１７−１６８３８７号公報
【発明の概要】
【発明が解決しようとする課題】
【０００９】
ところで、全固体二次電池は、有機電解液を使用しないため、発電要素を全て印刷により形成することも可能であり、各構成要素の形状などに自由度を持たせることができる。
【００１０】
しかしながら、例えば、正極および負極をそれぞれ複数枚使用し、固体電解質層を介在させつつこれらを重ねて構成した電極積層体を使用して全固体二次電池を形成する場合、外装体内において、正極同士や負極同士を接続するタブが対極と触れて短絡が生じないように、ある程度のスペースを確保する必要があるため、電極積層体の総体積をできるだけ小さくして高エネルギー密度化を図るためには、各構成要素の配置を工夫する必要があった。
【００１１】
本発明は、前記事情に鑑みてなされたものであり、高エネルギー密度の全固体リチウム二次電池と、その製造方法とを提供することにある。
【課題を解決するための手段】
【００１２】
本発明の全固体リチウム二次電池は、正極および負極が、固体電解質層を介して交互に複数層ずつ積層された電極積層体を有し、前記正極の端部には、前記正極同士を電気的に接続する正極導電接続部を備え、前記負極の端部には、前記負極同士を電気的に接続する負極導電接続部を備え、前記正極導電接続部および前記負極導電接続部は、少なくとも粒子状の導電材を含有しており、前記固体電解質層同士は、固体電解質を含有する固体電解質接続部により端部で繋がっており、正極導電接続部と負極の端部との間、および、負極導電接続部と正極の端部との間には、それぞれ、前記固体電解質接続部が配置されていることを特徴とするものである。
【００１３】
本発明の全固体リチウム二次電池は、例えば、負極と負極導電接続部の一部とを有するか、または、負極と負極導電接続部の一部と正極導電接続部の一部と固体電解質接続部の一部とを有する層（ａ）と、固体電解質層と、正極導電接続部の一部および／または負極導電接続部の一部とを有する層（ｂ）と、正極と正極導電接続部の一部とを有するか、または、正極と正極導電接続部の一部と負極導電接続部の一部と固体電解質接続部の一部とを有する層（ｃ）と積層して、正極および負極が、固体電解質層を介して交互に複数層ずつ積層された電極積層体を形成する工程を有し、正極活物質および溶媒を含有する正極形成用組成物を塗布する工程を経て前記正極を形成し、負極活物質および溶媒を含有する負極形成用組成物を塗布する工程を経て前記負極を形成し、固体電解質並びに溶媒を含有する固体電解質層形成用組成物および固体電解質接続部形成用組成物を塗布する工程を経て、前記固体電解質層および前記固体電解質接続部を形成し、粒子状の導電材および溶媒を含有する導電接続部形成用組成物を塗布する工程を経て、前記正極導電接続部および前記負極導電接続部を形成することを特徴とする本発明の製造方法により、製造することができる。
【発明の効果】
【００１４】
本発明によれば、高エネルギー密度の全固体リチウム二次電池と、その製造方法とを提供することができる。
【図面の簡単な説明】
【００１５】
【図１】本発明の全固体リチウム二次電池の断面の一例を模式的に表す図面である。
【図２】本発明の全固体リチウム二次電池の製造方法の説明図である。
【図３】本発明の全固体リチウム二次電池の製造方法の説明図である。
【図４】本発明の全固体リチウム二次電池の製造方法の説明図である。
【図５】本発明の全固体リチウム二次電池の製造方法の説明図である。
【図６】比較例の電池に係る電極を模式的に表す平面図である。
【発明を実施するための形態】
【００１６】
本発明の全固体リチウム二次電池は、正極および負極が、固体電解質層を介して交互に複数層ずつ積層された電極積層体を有し、正極の端部には正極同士を電気的に接続する正極導電接続部を備え、負極の端部には負極同士を電気的に接続する負極導電接続部を備えている。そして、固体電解質層同士は、固体電解質を含有する固体電解質接続部により端部で繋がっているとともに、正極導電接続部と負極の端部との間、および、負極導電接続部と正極の端部との間には、それぞれ、固体電解質接続部が配置されている。
【００１７】
図１に、本発明の全固体リチウム二次電池の縦断面の一例を模式的に表す図面を示す。図１に示す全固体リチウム二次電池１は、複数の正極５と複数の負極６とが、固体電解質層７を介して交互に積層されて電極積層体を構成しており、この電極積層体が、外装缶２と、封口缶３と、これらの間に介在する樹脂製のガスケット４とで形成された外装体内に封入されている。全固体リチウム二次電池１においては、封口缶３は、外装缶２の開口部にガスケット４を介して嵌合しており、外装缶２の開口端部が内方に締め付けられ、これによりガスケット４が封口缶３に当接することで、外装缶４の開口部が封口されて電池内部が密閉構造となっている。
【００１８】
そして、正極５は、その端部に正極導電接続部５１を有しており、電極積層体を構成する正極５同士が、正極導電接続部５１によって電気的に接続している。また、負極６も、その端部に負極導電接続部６１を有しており、電極積層体を構成する負極６同士が、負極導電接続部６１によって電気的に接続している。正極導電接続部５１および負極導電接続部６１は、粒子状の導電材を含有する例えば層状のものである。
【００１９】
更に、正極５−負極６間に配置された各固体電解質層７同士は、固体電解質を含有する固体電解質接続部７１によって端部で繋がっており、正極導電接続部５１と負極６との間、および、負極導電接続部６１と正極６との間には、それぞれ、固体電解質接続部７１が配置されている。
【００２０】
本発明の全固体リチウム二次電池に係る電極積層体では、導電材を含有する正極導電接続部で正極同士を接続し、導電材を含有する負極導電接続部で負極同士を接続し、正極導電接続部と負極との間、および負極導電接続部と正極との間に、固体電解質層同士を接続する固体電解質接続部を介在させる。よって、正極導電接続部と負極との直接の接触、および負極導電接続部と正極との直接の接触が、固体電解質接続部によって防止されるため、前記の接触による短絡の発生を良好に抑制できる。しかも、正極導電接続部および負極導電接続部を、粒子状の導電材を含有する層状の構成にできる。そのため、正極導電接続部および負極導電接続部を、対極との間に介在する固体電解質接続部と密着させて形成することが容易である。
【００２１】
よって、本発明の全固体リチウム二次電池においては、複数の正極と複数の負極とを有する電極積層体を備えた通常の電池において、正極同士や負極同士を接続するために一般に採用されている金属箔などを用いた場合に比べて、外装体（電池容器）内における一方の電極の導電接続部と他方の電極との接触を防止するためのスペースが不要となる。これにより、本発明の全固体リチウム二次電池では、高エネルギー密度化を図ることが可能となる。
【００２２】
全固体リチウム二次電池の正極には、正極活物質を含有する正極合剤を、層状に成形したものを使用することができる。
【００２３】
正極活物質としては、ＬｉＭｘＭｎ２−ｘＯ４（ただし、Ｍは、Ｌｉ、Ｂ、Ｍｇ、Ｃａ、Ｓｒ、Ｂａ、Ｔｉ、Ｖ、Ｃｒ、Ｆｅ、Ｃｏ、Ｎｉ、Ｃｕ、Ａｌ、Ｓｎ、Ｓｂ、Ｉｎ、Ｎｂ、Ｍｏ、Ｗ、Ｙ、ＲｕおよびＲｈよりなる群から選択される少なくとも１種の元素であり、０．０１≦ｘ≦０．５）で表されるスピネル型リチウムマンガン複合酸化物、ＬｉｘＭｎ（１−ｙ−ｘ）ＮｉｙＭｚＯ（２−ｋ）Ｆｌ（ただし、Ｍは、Ｃｏ、Ｍｇ、Ａｌ、Ｂ、Ｔｉ、Ｖ、Ｃｒ、Ｆｅ、Ｃｕ、Ｚｎ、Ｚｒ、Ｍｏ、Ｓｎ、Ｃａ、ＳｒおよびＷよりなる群から選択される少なくとも１種の元素であり、０．８≦ｘ≦１．２、０＜ｙ＜０．５、０≦ｚ≦０．５、ｋ＋ｌ＜１、−０．１≦ｋ≦０．２、０≦ｌ≦０．１）で表される層状化合物、ＬｉＣｏ１−ｘＭｘＯ２（ただし、Ｍは、Ａｌ、Ｍｇ、Ｔｉ、Ｚｒ、Ｆｅ、Ｎｉ、Ｃｕ、Ｚｎ、Ｇａ、Ｇｅ、Ｎｂ、Ｍｏ、Ｓｎ、ＳｂおよびＢａよりなる群から選択される少なくとも１種の元素であり、０≦ｘ≦０．５）で表されるリチウムコバルト複合酸化物、ＬｉＮｉ１−ｘＭｘＯ２（ただし、Ｍは、Ａｌ、Ｍｇ、Ｔｉ、Ｚｒ、Ｆｅ、Ｃｏ、Ｃｕ、Ｚｎ、Ｇａ、Ｇｅ、Ｎｂ、Ｍｏ、Ｓｎ、ＳｂおよびＢａよりなる群から選択される少なくとも１種の元素であり、０≦ｘ≦０．５）で表されるリチウムニッケル複合酸化物、ＬｉＭ１−ｘＮｘＰＯ４（ただし、Ｍは、Ｆｅ、ＭｎおよびＣｏよりなる群から選択される少なくとも１種の元素で、Ｎは、Ａｌ、Ｍｇ、Ｔｉ、Ｚｒ、Ｎｉ、Ｃｕ、Ｚｎ、Ｇａ、Ｇｅ、Ｎｂ、Ｍｏ、Ｓｎ、ＳｂおよびＢａよりなる群から選択される少なくとも１種の元素であり、０≦ｘ≦０．５）で表されるオリビン型複合酸化物、Ｌｉ４Ｔｉ５Ｏ１２で表されるリチウムチタン複合酸化物などが挙げられ、これらのうちの１種のみを用いてもよく、２種以上を併用してもよい。
【００２４】
正極合剤には、通常、固体電解質または導電助剤を含有させ、また、必要に応じてバインダを含有させる。
【００２５】
正極合剤に含有させる固体電解質としては、後述する固体電解質層に含有させる固体電解質と同じものを使用することができる。また、正極合剤に導電助剤（固体電解質以外の導電助剤）を含有させる場合、その導電助剤としては、カーボンブラックなどの炭素材料などが使用できる。更に、正極合剤にバインダを含有させる場合、そのバインダとしては、例えば、アクリル系ポリマーやポリフッ化ビニリデン（ＰＶＤＦ）などのフッ素樹脂などが使用できる。
【００２６】
正極を製造するに際しては、例えば、正極活物質や、固体電解質または導電助剤、更にはバインダなどを溶媒に分散させた正極形成用組成物（ペースト、スラリーなど）を、基材や固体電解質層上に塗布し、乾燥した後、必要に応じてプレス処理などの加圧成形をする方法が採用できる。
【００２７】
正極の正極合剤の組成としては、例えば、正極活物質が５０〜９０質量％であることが好ましく、導電助剤が０．１〜１０質量％であることが好ましく、バインダが０．１〜１０質量％であることが好ましく、また、固体電解質を使用する場合には、固体電解質が１０〜５０質量％であることが好ましい。更に、正極の厚みは、３０〜２００μｍであることが好ましい。
【００２８】
全固体リチウム二次電池の負極には、負極活物質、更には必要に応じて固体電解質または導電助剤（固体電解質以外の導電助剤で、カーボンブラックなどの炭素材料など）や、ＰＶＤＦなどのバインダなどを適宜添加した負極合剤を、層状に成形したものが使用できる。
【００２９】
負極活物質としては、例えば、黒鉛、熱分解炭素類、コークス類、ガラス状炭素類、有機高分子化合物の焼成体、メソカーボンマイクロビーズ（ＭＣＭＢ）、炭素繊維などのリチウムを吸蔵・放出可能な炭素系材料の１種または２種以上の混合物が用いられる。また、Ｓｉ、Ｓｎ、Ｇｅ、Ｂｉ、Ｓｂ、Ｉｎなどの元素を含む単体、化合物およびその合金；リチウム含有窒化物またはリチウム含有酸化物などのリチウム金属に近い低電圧で充放電できる化合物；リチウム金属；リチウム／アルミニウム合金；も、負極活物質として用いることができる。
【００３０】
負極合剤層を有する負極を製造するに際しては、例えば、負極活物質、更には、必要に応じて使用する固体電解質や導電助剤、バインダなどを溶媒に分散させた負極形成用組成物（ペースト、スラリーなど）を、基材や固体電解質層上に塗布し、乾燥した後、必要に応じてプレス処理などの加圧成形をする方法が採用できる。
【００３１】
正極の正極導電接続部および負極の負極導電接続部は、粒子状の導電材を含有しており、例えば、これらの粒子状の導電材がバインダによって結着された層状とすることができる。
【００３２】
正極導電接続部および負極導電接続部に使用可能な粒子状の導電材としては、黒鉛（天然黒鉛；熱分解炭素類、メソフェーズカーボンマイクロビーズ、炭素繊維などの易黒鉛化炭素を２８００℃以上で黒鉛化処理した人造黒鉛；など）、熱分解炭素類、コークス類、ガラス状炭素類、有機高分子化合物の焼成体、メソフェーズカーボンマイクロビーズ、活性炭などの炭素材料の粒子（炭素粒子）；Ｔｉ、Ｆｅ、Ｎｉ、Ｃｕ、Ｍｏ、Ｔａ、Ｗなどの金属や、これらの金属の合金などで構成された粒子（金属粒子）；などが挙げられる。
【００３３】
正極導電接続部および負極導電接続部に使用可能なバインダとしては、通常のリチウムイオン二次電池などの非水二次電池の正極合剤層や負極合剤層に使用されているバインダと同様のものが挙げられ、より具体的には、フッ素樹脂〔ＰＶＤＦ、ポリテトラフルオロエチレン（ＰＴＦＥ）など〕、スチレンブタジエンゴム（ＳＢＲ）、カルボキシメチルセルロース（ＣＭＣ）、ポリビニルピロリドン（ＰＶＰ）、アクリル樹脂（ポリアクリル酸エステル）などが例示できる。
【００３４】
正極導電接続部と負極導電接続部とは、同じ構成であってもよく、異なる導電材やバインダを使用するなど、互いに異なる構成であってもよい。
【００３５】
正極導電接続部および負極導電接続部の組成については、正極同士や負極同士を電気的に接続することが可能であれば、特に制限はないが、通常は、粒子状の導電材の含有量が８５〜９９質量％であり、バインダを使用する場合は、その含有量が１〜１５質量％である。また、正極導電接続部および負極導電接続部の厚みについても特に制限はないが、充分に導電性を確保できる厚みとすればよく、通常は、５〜２００μｍ程度である。
【００３６】
正極導電接続部および負極導電接続部は、例えば、粒子状の導電材およびバインダなどを、溶媒に分散させた導電接続部形成用組成物（ペースト、スラリーなど）を、導電接続部の形成箇所に塗布し、乾燥した後、必要に応じてプレス処理などの加圧成形をすることで形成することができる。
【００３７】
全固体リチウム二次電池の固体電解質層を構成する固体電解質には、水素化物系固体電解質、硫化物系固体電解質、酸化物系固体電解質などが使用でき、これらのうちの１種のみを用いてもよく、２種以上を併用してもよい。
【００３８】
水素化物系固体電解質の具体例としては、ＬｉＢＨ４、ＬＩＢＨ４と下記のアルカリ金属化合物との固溶体（例えば、ＬｉＢＨ４とアルカリ金属化合物とのモル比が１：１〜２０：１のもの）などが挙げられる。前記固溶体におけるアルカリ金属化合物としては、ハロゲン化リチウム（ＬｉＩ、ＬｉＢｒ、ＬｉＦ、ＬｉＣｌなど）、ハロゲン化ルビジウム（ＲｂＩ、ＲｂＢｒ、ＲｂｉＦ、ＲｂＣｌなど）、ハロゲン化セシウム（ＣｓＩ、ＣｓＢｒ、ＣｓＦ、ＣｓＣｌなど）、リチウムアミド、ルビジウムアミドおよびセシウムアミドよりなる群から選択される少なくとも１種が挙げられる。
【００３９】
硫化物系固体電解質の具体例としては、Ｌｉ２Ｓ−Ｐ２Ｓ３、Ｌｉ２Ｓ−Ｐ２Ｓ５、Ｌｉ２Ｓ−Ｐ２Ｓ３−Ｐ２Ｓ５、Ｌｉ２Ｓ−ＳｉＳ２、ＬｉＩ−Ｌｉ２Ｓ−Ｐ２Ｓ５、ＬｉＩ−Ｌｉ２Ｓ−ＳｉＳ２−Ｐ２Ｓ５、Ｌｉ２Ｓ−ＳｉＳ２−Ｌｉ４ＳｉＯ４、Ｌｉ２Ｓ−ＳｉＳ２−Ｌｉ３ＰＯ４、Ｌｉ３ＰＳ４−Ｌｉ４ＧｅＳ４、Ｌｉ３．４Ｐ０．６Ｓｉ０．４Ｓ４、Ｌｉ３．２５Ｐ０．２５Ｇｅ０．７６Ｓ４、Ｌｉ４−ｘＧｅ１−ｘＰｘＳ４、Ｌｉ７Ｐ３Ｓ１１などが挙げられる。
【００４０】
酸化物系固体電解質の具体例としては、Ｌｉ７Ｌａ３Ｚｒ２Ｏ１２、ＬｉＴｉ（ＰＯ４）３、ＬｉＧｅ（ＰＯ４）３、ＬｉＬａＴｉＯ３などが挙げられる。
【００４１】
固体電解質層は、固体電解質を溶媒に分散させて調製した固体電解質層形成用組成物を基材や正極、負極の上に塗布して乾燥し、必要に応じてプレス処理などの加圧成形を行うことで形成することができる。
【００４２】
固体電解質層形成用組成物に使用する溶媒には、固体電解質を劣化させ難いものを選択することが好ましい。特に、硫化物系固体電解質や水素化物系固体電解質は、微少量の水分によって化学反応を起こすため、ヘキサン、ヘプタン、オクタン、ノナン、デカン、デカリン、トルエン、キシレンなどの炭化水素溶媒に代表される非極性非プロトン性溶媒を使用することが好ましい。前記溶媒は、脱水処理されていることが好ましく、水分含有量が、質量割合で０．０１％（１００ｐｐｍ）以下であることが好ましく、０．００５％（５０ｐｐｍ）以下であることがより好ましく、０．００１％（１０ｐｐｍ）以下であることが特に好ましい。
【００４３】
また、三井・デュポンフロロケミカル社製の「バートレル（登録商標）」、日本ゼオン社製の「ゼオローラ（登録商標）」、住友３Ｍ社製の「ノベック（登録商標）」などのフッ素系溶媒、並びに、ジクロロメタン、ジエチルエーテルなどの非水系有機溶媒を使用することもできる。
【００４４】
また、前記の正極形成用組成物、負極形成用組成物、および導電接続部形成用組成物の溶媒にも、固体電解質を劣化させ難いものを選択することが好ましく、固体電解質層形成用組成物に使用し得るものとして先に例示した各種溶媒と同じものを使用することが望ましい。
【００４５】
固体電解質層の厚みは、１０〜２００μｍであることが好ましい。
【００４６】
固体電解質接続部は、固体電解質を含有しており、その固体電解質としては、固体電解質層を構成し得るものとして先に例示した各種固体電解質が挙げられる。固体電解質接続部の組成は、固体電解質層と同じであってもよく、異なっていてもよいが、電池の生産性などを考慮すると、同じ組成であることがより好ましい。
【００４７】
電極積層体中の各固体電解質層を接続する固体電解質接続部は、固体電解質と溶媒とを含有する固体電解質接続部形成用組成物を、固体電解質接続部の形成箇所に塗布し、乾燥する工程を経て形成することができる。固体電解質接続部形成用組成物の溶媒には、固体電解質層形成用組成物に使用し得るものとして先に例示した各種溶媒と同じものを使用することが好ましい。
【００４８】
また、固体電解質接続部を固体電解質層と同じ組成とする場合には、固体電解質層形成用組成物を用いて固体電解質接続部を形成すればよい。
【００４９】
固体電解質接続部の厚みについては特に制限はないが、通常は、１０〜１０００μｍである。
【００５０】
全固体リチウム二次電池を製造するに際しては、負極と負極導電接続部の一部とを有するか、または、負極と負極導電接続部の一部と正極導電接続部の一部と固体電解質接続部の一部とを有する層（ａ）と、固体電解質層と、正極導電接続部の一部および／または負極導電接続部の一部とを有する層（ｂ）と、正極と正極導電接続部の一部とを有するか、または、正極と正極導電接続部の一部と負極導電接続部の一部と固体電解質接続部の一部とを有する層（ｃ）とを積層して、正極および負極が、固体電解質層を介して交互に複数層ずつ積層された電極積層体を形成する工程を有する本発明の製造方法によって製造することが好ましい。
【００５１】
前記製造方法においては、正極活物質および溶媒を含有する正極形成用組成物を塗布する工程を経て前記正極を形成し、負極活物質および溶媒を含有する負極形成組成物を塗布する工程を経て前記負極を形成し、固体電解質並びに溶媒を含有する固体電解質層形成用組成物および固体電解質接続部形成用組成物を塗布する工程を経て、前記固体電解質層および前記固体電解質接続部を形成し、粒子状の導電材および溶媒を含有する導電接続部形成用組成物を塗布する工程を経て、前記正極導電接続部および前記負極導電接続部を形成する。
【００５２】
前記のような方法であれば、より高い生産性で、本発明の全固体リチウム二次電池を製造することができる。
【００５３】
以下に、本発明の製造方法における電極積層体の形成工程の詳細を、図を用いて説明する。図２〜図５は、本発明の全固体リチウム二次電池の製造方法の一例の説明図であり、図２〜図５に示す括弧書きの数字は、電極積層体の作製工程の順序を意味している。また、図２〜図５中の各括弧書きの数字を付して示している図面のうち、左側〔各図中（ｉ）〕は平面図を、右側〔各図中（ｉｉ）〕は断面図を、それぞれ示している。
【００５４】
図２〜図５では、本発明の製造方法のうち、前記の層（ａ）、層（ｂ）、層（ｃ）を、この順に形成して電極積層体を作製する場合を示している。
【００５５】
まず、基材（例えば、負極集電体６２）上に、負極６と、負極６の端部に設ける負極導電接続部６１とを形成して、層（ａ）とする〔図２中（１）、（２）および図３中（３）〕。なお、層（ａ）における負極導電接続部６１の形成に際しては、層（ａ）の図中上側に設ける層（ｂ）中の負極導電接続部６１の部分を同時に形成することができる。
【００５６】
全固体リチウム二次電池の有する電極積層体は、その側面が、図１に示すように固体電解質（固体電解質層７）で包含されていることが好ましく、この場合、図２中（３）に示すように、層（ａ）の外周部分に固体電解質層７を形成する。
【００５７】
次に、層（ａ）上に、固体電解質層７と負極導電接続部６１の一部とを有する層（ｂ）を形成する〔図３中（４）〕。
【００５８】
続いて、層（ｂ）上に、正極５と正極導電接続部５１の一部と負極導電接続部６１の一部と固体電解質接続部７１の一部とを有する層（ｃ）を形成する〔図４中（５）、（６）および図５中（７）。ただし、図５中（７）では、この手順において形成される層（ｃ）上に更に層（ｂ）を形成した状態を示している。〕。この場合、例えば、層（ｂ）上に正極５を形成し〔図４中（５）〕、続いて、正極５の端部に正極導電接続部５１（その一部）を形成する〔図４中（６）〕とともに、層（ｂ）の負極導電接続部６１上に負極導電接続部６１（その一部）を形成し、続いて、正極５および正極導電接続部５１および負極導電接続部６１の外周に、固体電解質層７および固体電解質接続部７１を形成〔図５中（７）〕する手順で、層（ｃ）を形成することができる。なお、図５中（７）では示していないが、この手順において、正極導電接続部５１の外周に加えて、負極導電接続部６１の外周にも固体電解質層７を形成してもよい。
【００５９】
続いて、層（ｃ）上に、固体電解質層７と、正極導電接続部５１の一部および負極導電接続部６１の一部とを有する層（ｂ）を形成する〔図５中（７）〕。この手順では、例えば、層（ｃ）の正極導電接続部５１上に正極導電接続部５１（その一部）を形成するとともに、負極導電接続部６１上に負極導電接続部６１（その一部）を形成し、続いて、形成した正極導電接続部５１および負極導電接続部６１の上面を残すようにして固体電解質層７を形成する。
【００６０】
図５中（８）は、層（ｂ）上に、負極６と、正極導電接続部５１の一部および負極導電接続部６１の一部と、固体電解質接続部７１の一部とを有する層（ａ）を形成する工程の途中までを示している。この後は、層（ａ）を完成させ、更に必要に応じて層（ｂ）、層（ｃ）、層（ａ）・・・というように、各層を順次形成して電極積層体を作製する。
【００６１】
図２中（１）〜（３）に示しているように、電極積層体の最外部の負極を有する層（ａ）は、負極以外に負極導電接続部の一部（更に好ましくは固体電解質層）を含むが、最外部以外の負極を有する層（ａ）の場合〔図５中（８）以降の工程で形成される層（ａ）の場合〕には、負極以外に、負極導電接続部の一部、正極導電接続部の一部、および固体電解質接続部の一部（更に好ましくは固体電解質層）を含む。
【００６２】
また、図３中（４）で示しているように、電極積層体の最外部の負極を有する層（ａ）に隣接する層（ｂ）は、固体電解質層以外に負極導電接続部の一部を含むが、電極積層体の最外部の正極を有する層（ｃ）に隣接する層（ｂ）の場合は、固体電解質層以外に正極導電接続部の一部を含み、電極積層体の最外部の電極を有する層（ａ）および層（ｃ）と隣接しない層（ｂ）の場合は、固体電解質層以外に正極導電接続部の一部および負極導電接続部の一部を含む。
【００６３】
更に、図５中（７）で示しているように、電極積層体の最外部以外の正極を有する層（ｃ）は、正極以外に、正極導電接続部の一部、負極導電接続部の一部および固体電解質接続部の一部（更に好ましくは固体電解質層）を含むが、電極積層体の最外部の正極を有する層（ｃ）の場合には、正極以外に正極導電接続部の一部（更に好ましくは固体電解質層）を含む。
【００６４】
電極積層体を構成する各層を形成した後には、必要に応じてプレス処理などの加圧成形を行ってもよい。
【００６５】
図２〜図５で説明した方法では、層（ａ）上に層（ｂ）を直接形成する工程、層（ｃ）上に層（ｂ）を直接形成する工程、層（ｂ）上に層（ａ）を直接形成する工程、および層（ｂ）上に層（ｃ）を直接形成する工程を経て電極積層体を作製している〔電極積層体作製工程（Ａ）という〕。なお、本発明の製造方法においては、層（ａ）、層（ｂ）および層（ｃ）をそれぞれ個別に形成し、各層を積層した後、必要に応じてプレス処理などの加圧成形を行うことで、電極積層体を形成してもよい〔電極積層体作製工程（Ｂ）という〕。
【００６６】
ただし、電極積層体作製工程（Ａ）の場合には、例えば電極積層体作製工程（Ｂ）に比べて、正極と固体電解質層との密着性、および負極と固体電解質層との密着性がより高く、これらの間での抵抗値が低くなって、より優れた電池特性の確保が期待できる。よって、電極積層体作製工程（Ａ）によって電極積層体を作製することがより好ましい。
【００６７】
電極積層体の作製時において、各構成要素（正極、負極、正極および負極の導電接続部、固体電解質層、並びに固体電解質接続部）は、これらの構成要素の構成材料と溶媒とを含む前記の各組成物（正極形成用組成物、負極形成用組成物、導電接続部形成用組成物、固体電解質層形成用組成物および固体電解質接続部形成用組成物）を塗布する工程を経て形成される。この場合の塗布に際して、各構成要素の形成不要箇所はマスキングをしておけばよい。
【００６８】
前記各組成物の塗布方法については特に制限はなく、公知の各種塗布方法が採用可能であるが、スプレー塗布を採用することがより好ましく、これにより、より効率的に積層電極体を形成できるため、電池の生産性がより向上する。
【００６９】
電極積層体は、最外部の電極の両方が正極または負極であってもよく、最外部の電極のうちの一方が正極で、他方が負極であってもよい。なお、電極積層体の最外層は、電極（正極または負極）であってもよく、外装体の種類などによっては、電極以外の層（固体電解質層や絶縁用の樹脂層など）であってもよい。例えば、図１に示すような外装缶と封口缶とガスケットとで構成される外装体を有する全固体リチウム二次電池の場合には、正極または負極の端子を兼ねる外装缶や封口缶と、積層電極体の最外部の電極とが直接接していることが効率的であることから、電極積層体の最外層が電極であることが好ましく、電極積層体の最外層のうちの一方が正極で、他方が負極であることがより好ましい。
【００７０】
このようにして得られた電極積層体を、外装体内に封入して全固体リチウム二次電池を得る。全固体リチウム二次電池の外装体としては、図１に示すような、外装缶と封口缶とガスケットとで構成された外装体の他に、樹脂フィルムや金属―樹脂ラミネートフィルムで構成された外装体などを適用することもできる。
【００７１】
外装缶と封口缶とガスケットとで構成された外装体の場合、外装缶および封口缶にはステンレス鋼製のものなどが使用できる。また、ガスケットの素材には、ポリプロピレン、ナイロンなどを使用できる他、電池の用途との関係で耐熱性が要求される場合には、テトラフルオロエチレン−パーフルオロアルコキシエチレン共重合体（ＰＦＡ）などのフッ素樹脂、ポリフェニレンエーテル（ＰＥＥ）、ポリスルフォン（ＰＳＦ）、ポリアリレート（ＰＡＲ）、ポリエーテルスルフォン（ＰＥＳ）、ポリフェニレンスルフィド（ＰＰＳ）、ポリエーテルエーテルケトン（ＰＥＥＫ）などの融点が２４０℃を超える耐熱樹脂を使用することもできる。また、電池が耐熱性を要求される用途に適用される場合、その封口には、ガラスハーメチックシールを利用することもできる。
【００７２】
本発明の全固体リチウム二次電池は、従来から知られている二次電池と同様の用途に適用し得るが、有機電解液に代えて固体電解質を有していることから耐熱性に優れており、高温に曝されるような用途に好ましく使用することができる。
【実施例】
【００７３】
以下、実施例に基づいて本発明を詳細に述べる。ただし、下記実施例は本発明を制限するものではない。
【００７４】
実施例
＜正極形成用組成物＞
溶媒としてキシレンを用い、表面にＬｉとＮｂの非晶質複合酸化物が形成された平均粒子径３μｍのＬｉＮｉ０．６Ｃｏ０．２Ｍｎ０．２Ｏ２と、平均粒子径０．７μｍの硫化物固体電解質（Ｌｉ６ＰＳ５Ｃｌ）、導電助剤であるカーボンナノチューブ（昭和電工社製「ＶＧＣＦ」（商品名）〕と、アクリル樹脂バインダとを、質量比で８５：１０：３：２の割合とし、固形分比が３０％となるように混合し、シンキーミキサーで１０分間撹拌して均一なスラリーを調製した。このスラリーを正極形成用組成物とした。
【００７５】
＜負極形成用組成物＞
溶媒としてキシレンを用い、平均粒子径２０μｍの黒鉛と、硫化物固体電解質（Ｌｉ６ＰＳ５Ｃｌ）と、アクリル樹脂バインダとを、質量比で５０：４７：３の割合とし、固形分比が５０％となるように混合し、シンキーミキサーで１０分間撹拌して均一な負極スラリーを調製した。このスラリーを負極形成用組成物とした。
【００７６】
＜固体電解質層形成用組成物＞
溶媒としてキシレンを用い、平均粒子径０．７μｍの硫化物系固体電解質（Ｌｉ６ＰＳ５Ｃｌ）と、アクリル樹脂バインダと、分散剤とを、質量比で１００：３：１の割合とし、かつ固形分比が４０％となるように混合し、シンキーミキサーで１０分間攪拌して均一なスラリーを調製した。このスラリーを固体電解質層形成用組成物とした。
【００７７】
＜正極導電接続部形成用組成物＞
溶媒としてキシレンを用い、平均粒子径１０μｍの球形のアルミニウム粉と、アクリル樹脂バインダとを、質量比で１００：１の割合とし、かつ固形分比が４０％となるように混合し、シンキーミキサーで１０分間攪拌して均一なスラリーを調製した。このスラリーを正極導電接続部形成用組成物とした。
【００７８】
＜負極導電接続部形成用組成物＞
溶媒としてキシレンを用い、平均粒子径６μｍの銅粉と、アクリル樹脂バインダとを、質量比で１００：１の割合とし、かつ固形分比が４０％となるように混合し、シンキーミキサーで１０分間攪拌して均一なスラリーを調製した。このスラリーを負極導電接続部形成用組成物とした。
【００７９】
それぞれの組成物を、以下の手順により、エムテックスマート社の塗布重量自動計測システム付薄膜積層コーティング装置（ＭＴＳVIIIＳ）を用いて塗布し、乾燥することにより、電極積層体を形成した。
【００８０】
＜電極積層体形成＞
直径が８．１５ｍｍで厚みが１５μｍの円形のＳＵＳ箔上に、負極が形成される以外の箇所を厚み０．５ｍｍのＳＵＳ板で覆うようにマスキングとして配した。その上から、負極形成用組成物を塗布し、乾燥させることにより、９０μｍの厚みの負極を形成した〔図２中（１）〕。
【００８１】
前記負極の端部に負極導電接続部を形成するために、負極導電接続部が形成される以外の箇所を覆うようにＳＵＳ板をマスキングとして配した。その上から、負極導電接続部形成用組成物を塗布し、乾燥させることにより、１５０μｍの厚みの負極導電接続部を形成した〔図２中（２）〕。
【００８２】
前記負極の周囲に固体電解質層を形成するために、固体電解質層が形成される以外の箇所を覆うようにＳＵＳ板をマスキングとして配した。その上から、固体電解質層形成用組成物を塗布し、乾燥させることにより、負極と同じ厚みの固体電解質層を形成した〔図３中（３）〕。
【００８３】
次に、前記負極上に固体電解質層を更に形成するために、負極導電接続部のみを覆うようにＳＵＳ板をマスキングとして配した。その上から、固体電解質層形成用組成物を塗布し、乾燥させることにより、負極導電接続部の上面と同じ高さになるように固体電解質層を形成した〔図３中（４）〕。
【００８４】
更に、前記固体電解質層の上に、正極を形成するために、正極が形成される以外の箇所を覆うようにＳＵＳ板をマスキングとして配した。その上から、正極形成用組成物を塗布し、乾燥させることにより、１００μｍの厚みの正極を形成した〔図４中（５）〕。
【００８５】
前記正極の、前記負極導電接続部とは反対側の端部に、正極導電接続部を形成するために、正極導電接続部が形成される以外の箇所を覆うようにＳＵＳ板をマスキングとして配した。その上から、正極導電接続部形成用組成物を塗布し、乾燥させることにより、正極と同じ厚みの正極導電接続部を形成した。更に、その上に、幅を狭くした正極導電接続部を６０μｍの厚みで形成した〔図４中（６）〕。
【００８６】
前記負極導電接続部の上に、更に負極導電接続部を形成するため、それ以外を覆うようにＳＵＳ板をマスキングとして配した。その上から負極導電接続部形成用組成物を塗布し、乾燥させることにより、１６０μｍの厚みの負極導電接続部を更に形成した。
【００８７】
前記正極導電接続部の周囲に固体電解質層を形成し、前記正極と前記負極導電接続部との間に固体電解質接続部を形成するため、それ以外を覆うようにＳＵＳ板をマスキングとして配した。その上から、固体電解質層形成用組成物を塗布し、乾燥させることにより、１００μｍの厚みの固体電解質層および固体電解質接続部を形成した。
【００８８】
次に、前記正極上に固体電解質層を更に形成するために、負極導電接続部、正極導電接続部以外の箇所を覆うようにＳＵＳ板をマスキングとして配した。その上から、固体電解質層形成用組成物を塗布し、乾燥させることにより、固体電解質層を、負極導電接続部および正極導電接続部と同じ高さとなるように６０μｍの厚みで形成した〔図５中（７）〕。
【００８９】
前記固体電解質層上に、前記と同様にして前記と同じ大きさで負極を形成し、次いで、前記負極導電接続部の上に、前記と同様にして、前記負極と接触するように負極導電接続部を形成し、更に、前記正極導電接続部の上に、前記と同様にして正極導電接続部を形成し、前記負極と前記正極導電接続部との間に固体電解質接続部を形成し、といったことを繰り返し、負極および正極をそれぞれ３層ずつ有し、最下層に負極（ＳＵＳ箔）が配置され、最上層に正極が配置された電極積層体を形成した。
【００９０】
得られた電極積層体の最上部に、直径が８．１５ｍｍで厚みが１５μｍの円形のアルミニウム箔を載せた後、１０トン／ｃｍ２の圧力で加圧して成形体とした。
【００９１】
前記電極積層体（成形体）を、負極のＳＵＳ箔を下にして封口缶内に配置し、上から外装缶をかぶせて封口を行い、コイン形の全固体リチウム二次電池を作製した。
【００９２】
この全固体リチウム二次電池における正極のサイズ〔図４中（６）に示すＲ、ａおよびｂの長さ〕、並びに負極のサイズ〔図５中（８）に示すＲ、ａおよびｂの長さ〕を表１に示す。
【００９３】
この実施例の電池では、正極導電接続部と負極の端部との間、および、負極導電接続部と正極の端部との間に、それぞれ固体電解質接続部を配置することにより、余分なスペースをなくして活物質層の占める割合を大きくすることができ、短絡を生じさせずに充放電を行うことができた。
【００９４】
比較例
図６に比較例の電池（従来の電極積層体を有する電池）に係る電極を模式的に表す平面図を示すが、この図６に示す形状の金属箔１０２の両面に、それぞれ、活物質層１０１を形成した電極１００を積層する従来の電極積層体の場合には、金属箔の未塗布部１０２ａ（タブ）同士を接合して正極同士および負極同士の導電接続を実現するため、前記タブが対極と触れて短絡が生じないように、ある程度のスペースを確保する必要がある。また、金属箔の厚み分だけ活物質層の厚みを減少させる必要もある。
【００９５】
表１に、この電極のサイズ（図６に示すＲ、ａおよびｂの長さ）を併記しているが、この表１に示すように、正極および負極の活物質層の外径Ｒが同じであっても、幅に相当するａおよびｂを実施例よりも小さくせざるを得ない。このため、電極の容量が減少してしまう。また、それぞれの活物質層の厚みも減少するため、比較例の電池の容量は、実施例の電池の８７％に減少した。
【００９６】
【表１】
2020149867.tif 000003
【符号の説明】
【００９７】
１    全固体リチウム二次電池
２    外装缶
３    封口缶
４    ガスケット
５    正極
５１  正極導電接続部
６    負極
６１  負極導電接続部
７    固体電解質層
７１  固体電解質接続部
【図１】
2020149867.tif 000004
【図２】
2020149867.tif 000005
【図３】
2020149867.tif 000006
【図４】
2020149867.tif 000007
【図５】
2020149867.tif 000008
【図６】
2020149867.tif 000009